"フィルム用途に適したポリエチレン組成物であって、エチレン系ポリマー、オクタデシル-3-3,5-ジ-tert.ブチル-4-ヒドロキシフェニル-プロピオナート、ペンタエリスリトールテトラキス3-3,5-ジ-tert-ブチル-4-ヒドロキシフェニルプロピオナート、およびこれらの組み合せからなる群から選択される1またはそれ以上の抗酸化剤を含む第一の抗酸化系、[4-2-メチルブタン-2-イルフェニル]x[2,4-ビス2-メチルブタン-2-イルフェニル]3-xリン酸という化学式ただし、式中、Xは、0、1、2、3、またはこれらの組み合せに相当する液体亜リン酸を含む第二の抗酸化系;および場合により1またはそれ以上の中和剤からなる溶融混合産物を含む組成物。ポリエチレン組成物をキャスト押出してフィルムにする場合、該ポリエチレン組成物が、フィルム押出成形機の冷却ロール上に全部で10,000マイクログラム以下の亜リン酸および酸化亜リン酸の残留物塊をプレートアウトさせる、請求項1に記載のフィルム用途に適したポリエチレン組成物。ポリエチレン組成物をキャスト押出してフィルムにする場合、該ポリエチレン組成物が、フィルム押出成形機の冷却ロール上に全部で7,500マイクログラム以下の亜リン酸および酸化亜リン酸の残留物塊をプレートアウトさせる、請求項1に記載のフィルム用途に適したポリエチレン組成物。ポリエチレン組成物をキャスト押出してフィルムにする場合、該ポリエチレン組成物が、フィルム押出成形機の冷却ロール上に全部で5,000マイクログラム以下の亜リン酸および酸化亜リン酸の残留物塊をプレートアウトさせる、請求項1に記載のフィルム用途に適したポリエチレン組成物。ポリエチレン組成物をキャスト押出してフィルムにする場合、該ポリエチレン組成物が、フィルム押出成形機の冷却ロール上にオクタデシル-3-3,5-ジ-tert.ブチル-4-ヒドロキシフェニル-プロピオナートに由来する残留物塊を全部で8,000マイクログラム以下プレートアウトさせる、請求項1に記載のフィルム用途に適したポリエチレン組成物。ポリエチレン組成物をキャスト押出してフィルムにする場合、該ポリエチレン組成物が、フィルム押出成形機の冷却ロール上にオクタデシル-3-3,5-ジ-tert.ブチル-4-ヒドロキシフェニル-プロピオナートに由来する残留物塊を全部で5,000マイクログラム以下プレートアウトさせる、請求項1に記載のフィルム用途に適したポリエチレン組成物。ポリエチレン組成物をキャスト押出してフィルムにする場合、該ポリエチレン組成物が、フィルム押出成形機の冷却ロール上に1またはそれ以上の中和剤残留物塊の酸誘導体を65,000マイクログラム以下プレートアウトさせる、請求項1に記載のフィルム用途に適したポリエチレン組成物。ポリエチレン組成物をキャスト押出してフィルムにする場合、該ポリエチレン組成物が、フィルム押出成形機の冷却ロール上に1またはそれ以上の中和剤残留物塊の酸誘導体を50,000マイクログラム以下プレートアウトさせる、請求項1に記載のフィルム用途に適したポリエチレン組成物。ポリエチレン組成物をキャスト押出してフィルムにする場合、該ポリエチレン組成物が、フィルム押出成形機の冷却ロール上に1またはそれ以上の中和剤残留物塊の酸誘導体を25,000マイクログラム以下プレートアウトさせる、請求項1に記載のフィルム用途に適したポリエチレン組成物。ポリエチレン組成物をキャスト押出してフィルムにする場合、該ポリエチレン組成物が、フィルム押出成形機の冷却ロール上に1またはそれ以上の中和剤残留物塊の酸誘導体を15,000マイクログラム以下プレートアウトさせる、請求項1に記載のフィルム用途に適したポリエチレン組成物。ポリエチレン組成物をキャスト押出してフィルムにする場合、該ポリエチレン組成物が、フィルム押出成形機の冷却ロール上に1またはそれ以上の中和剤残留物塊の酸誘導体を10,000マイクログラム以下プレートアウトさせる、請求項1に記載のフィルム用途に適したポリエチレン組成物。ポリエチレン組成物が、エチレン系ポリマー100万部当り250から2500重量部の第一の抗酸化系、およびエチレン系ポリマー100万部当り500から2500重量部の第二の抗酸化系、および場合により、エチレン系ポリマー100万部当り250から2500重量部の1またはそれ以上の中和剤を含む、請求項1に記載のフィルム用途に適したポリエチレン組成物。請求項1から12のいずれか一項に記載のポリエチレン組成物を含むフィルムであって、フィルムが黒綿布上に全部で1000マイクログラム以下の亜リン酸および酸化亜リン酸の残留物塊をブルーミングするフィルム。フィルムが黒綿布上に全部で750マイクログラム以下の亜リン酸および酸化亜リン酸の残留物塊をブルーミングする、請求項13に記載のフィルム。フィルムが黒綿布上にペンタエリスリトールテトラキス3-3,5-ジ-tert-ブチル-4-ヒドロキシフェニルプロピオナートに由来する残留物塊を全部で10,000マイクログラム以下ブルーミングする、請求項1から12のいずれか一項に記載のポリエチレン組成物を含むフィルム。フィルムが黒綿布上にペンタエリスリトールテトラキス3-3,5-ジ-tert-ブチル-4-ヒドロキシフェニルプロピオナートに由来する残留物塊を全部で5,000マイクログラム以下ブルーミングする、請求項1から12のいずれか一項に記載のポリエチレン組成物を含むフィルム。フィルムが黒綿布上にペンタエリスリトールテトラキス3-3,5-ジ-tert-ブチル-4-ヒドロキシフェニルプロピオナートに由来する残留物塊を全部で1,000マイクログラム以下ブルーミングする、請求項1から12のいずれか一項に記載のポリエチレン組成物を含むフィルム。本発明は、プレートアウトが低減したポリエチレン組成物、およびこれから作製される、ブルーミングが低減したフィルムを提供する。一つの実施形態において、本発明は、フィルム用途に適したポリエチレン組成物であって、以下のものからなる溶融混合産物を含む組成物を提供する:aエチレン系ポリマー;bオクタデシル-3-3,5-ジ-tert.ブチル-4-ヒドロキシフェニル-プロピオナート、ペンタエリスリトールテトラキス3-3,5-ジ-tert-ブチル-4-ヒドロキシフェニルプロピオナート、およびこれらの組み合せからなる群から選択される1またはそれ以上の抗酸化剤を含む第一の抗酸化系;c[4-2-メチルブタン-2-イルフェニル]x[2,4-ビス2-メチルブタン-2-イルフェニル]3-xリン酸という化学式ただし、式中、X=0、1、2、3、またはこれらの組み合せに相当する液体亜リン酸を含む第二の抗酸化系;およびd場合により1またはそれ以上の中和剤。別の実施形態において、本発明は、以下のものからなる溶融混合産物を含むポリエチレン組成物を含むフィルムをさらに提供する:aエチレン系ポリマー;bオクタデシル-3-3,5-ジ-tert.ブチル-4-ヒドロキシフェニル-プロピオナート、ペンタエリスリトールテトラキス3-3,5-ジ-tert-ブチル-4-ヒドロキシフェニルプロピオナート、およびこれらの組み合せからなる群から選択される1またはそれ以上の抗酸化剤を含む第一の抗酸化系;c[4-2-メチルブタン-2-イルフェニル]x[2,4-ビス2-メチルブタン-2-イルフェニル]3-xリン酸という化学式ただし、式中、x=0、1、2、3、またはこれらの組み合せに相当する液体亜リン酸を含む第二の抗酸化系;およびd場合により1またはそれ以上の中和剤。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上に全部で10,000マイクログラム以下の亜リン酸および酸化亜リン酸の残留物塊をプレートアウトさせる。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上に全部で7,500マイクログラム以下の亜リン酸および酸化亜リン酸の残留物塊をプレートアウトさせる。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上に全部で5,000マイクログラム以下の亜リン酸および酸化亜リン酸の残留物塊をプレートアウトさせる。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上にオクタデシル-3-3,5-ジ-tert.ブチル-4-ヒドロキシフェニル-プロピオナートに由来する残留物塊を全部で8,000マイクログラム以下プレートアウトさせる。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上にオクタデシル-3-3,5-ジ-tert.ブチル-4-ヒドロキシフェニル-プロピオナートに由来する残留物塊を全部で5,000マイクログラム以下プレートアウトさせる。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上に1またはそれ以上の中和剤の酸誘導体、例えばステアリン酸カルシウムもしくはステアリン酸亜鉛、残留物塊、例えばステアリン酸残留物塊を65,000マイクログラム以下プレートアウトさせる。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上に1またはそれ以上の中和剤の酸誘導体、例えばステアリン酸カルシウムもしくはステアリン酸亜鉛、残留物塊、例えばステアリン酸残留物塊を50,000マイクログラム以下プレートアウトさせる。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上に1またはそれ以上の中和剤の酸誘導体、例えばステアリン酸カルシウムもしくはステアリン酸亜鉛、残留物塊、例えばステアリン酸残留物塊を25,000マイクログラム以下プレートアウトさせる。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上に1またはそれ以上の中和剤の酸誘導体、例えばステアリン酸カルシウムもしくはステアリン酸亜鉛、残留物塊、例えばステアリン酸残留物塊を15,000マイクログラム以下プレートアウトさせる。別の実施形態において、本発明は、上記実施形態のいずれかにしたがって、ポリエチレン組成物、およびこれから作製されるフィルムを提供するが、ただし、該ポリエチレン組成物をキャスト押出してフィルムにする場合には、該ポリエチレン組成物は、フィルム押出成形機の冷却ロール上に1またはそれ以上の中和剤の酸誘導体、例えばステアリン酸カルシウムもしくはステアリン酸亜鉛、残留物塊、例えばステアリン酸残留物塊を10,000マイクログラム以下プレートアウトさせる。別の実施形態において、本発明は、上記実施形態のいずれかにしたがって、ポリエチレン組成物、およびこれから作製されるフィルムを提供するが、ただし、該ポリエチレン組成物は、エチレン系ポリマー100万部当り250から2500重量部の第一の抗酸化系、およびエチレン系ポリマー100万部当り500から2500重量部の第二の抗酸化系、および場合により、エチレン系ポリマー100万部当り250から2500重量部の1またはそれ以上の中和剤を含む。別の実施形態において、本発明は、上記実施形態のいずれかにしたがってフィルムを提供するが、ただし、該フィルムは、フィルム用黒地blackcloth上に全部で1000マイクログラム以下の亜リン酸および酸化亜リン酸の残留物塊をブルーミングする。別の実施形態において、本発明は、上記実施形態のいずれかにしたがってフィルムを提供するが、ただし、該フィルムは、フィルム用黒地の上に全部で750マイクログラム以下の亜リン酸および酸化亜リン酸の残留物塊をブルーミングする。別の実施形態において、本発明は、上記実施形態のいずれかにしたがってフィルムを提供するが、ただし、該フィルムは、フィルム用黒地の上にペンタエリスリトールテトラキス3-3,5-ジ-tert-ブチル-4-ヒドロキシフェニルプロピオナートに由来する残留物塊を全部で10,000マイクログラム以下ブルーミングする。別の実施形態において、本発明は、上記実施形態のいずれかにしたがってフィルムを提供するが、ただし、該フィルムは、フィルム用黒地の上にペンタエリスリトールテトラキス3-3,5-ジ-tert-ブチル-4-ヒドロキシフェニルプロピオナートに由来する残留物塊を全部で5,000マイクログラム以下ブルーミングする。別の実施形態において、本発明は、上記実施形態のいずれかにしたがってフィルムを提供するが、ただし、該フィルムは、フィルム用黒地の上にペンタエリスリトールテトラキス3-3,5-ジ-tert-ブチル-4-ヒドロキシフェニルプロピオナートに由来する残留物塊を全部で1,000マイクログラム以下ブルーミングする。本発明は、プレートアウトが低減したポリエチレン組成物、およびこれから作製される、ブルーミングが低減したフィルムを提供する。本発明に係るポリエチレン組成物は、フィルム用途に適しており、以下のものからなる溶融混合産物を含む:aエチレン系ポリマー;bオクタデシル-3-3,5-ジ-tert.ブチル-4-ヒドロキシフェニル-プロピオナート、ペンタエリスリトールテトラキス3-3,5-ジ-tert-ブチル-4-ヒドロキシフェニルプロピオナート、およびこれらの組み合せからなる群から選択される1またはそれ以上の抗酸化剤を含む第一の抗酸化系;c[4-2-メチルブタン-2-イルフェニル]x[2,4-ビス2-メチルブタン-2-イルフェニル]3-xリン酸という化学式ただし、式中、x=0、1、2、3、またはこれらの組み合せに相当する液体亜リン酸を含む第二の抗酸化系;およびd場合により1またはそれ以上の中和剤。本発明に係るポリエチレン組成物は、本発明のポリエチレン組成物をキャスト押出してフィルムにする場合、フィルム押出成形機の冷却ロール上に全部で10,000マイクログラム以下、例えば8,000マイクログラム以下、または別の例においては7,500マイクログラム以下、または別の例においては5,000マイクログラム以下の亜リン酸および酸化亜リン酸の残留物塊をプレートアウトさせる。本発明のポリエチレン組成物は、該ポリエチレン組成物をキャスト押出してフィルムにする場合には、フィルム押出成形機の冷却ロール上に全部で8,000マイクログラム以下、例えば5,000マイクログラム以下のオクタデシル-3-3,5-ジ-tert.ブチル-4-ヒドロキシフェニル-プロピオナートに由来する残留物塊をプレートアウトさせる。プレートアウトという語は、本明細書で使用される場合、フィルムおよび/またはこのようなポリオレフィン材料から作製される製品の製造過程で、1またはそれ以上の残留物residue、例えば亜リン酸残留物および酸化亜リン酸残留物、またはオクタデシル-3-3,5-ジ-tert.ブチル-4-ヒドロキシフェニル-プロピオナートに由来する残留物塊residuemass、またはオクタデシル-3-3,5-ジ-tert.ブチル-4-ヒドロキシフェニル-プロピオナートに由来する残留物塊、または1またはそれ以上の中和剤の酸誘導体、例えばステアリン酸カルシウムもしくはステアリン酸亜鉛、残留物塊、例えばステアリン酸残留物塊が、溶融ポリマーの1またはそれ以上の添加材料から、1またはそれ以上の装置の1またはそれ以上の表面上に置かれることを意味する。本発明のポリエチレン組成物は、フィルム用途に適している。本発明のポリエチレン組成物を含むフィルムは、改良された予想外の性質を有し、例えば、本発明のポリエチレン組成物を含むフィルムは、黒綿布上に全部で1000マイクログラム以下の亜リン酸および酸化亜リン酸の残留物塊をブルーミングするか、または別の例においては、黒綿布上に全部で750マイクログラム以下の亜リン酸および酸化亜リン酸の残留物塊をブルーミングする。さらに、本発明のポリエチレン組成物を含むフィルムは、黒綿布上にペンタエリスリトールテトラキス3-3,5-ジ-tert-ブチル-4-ヒドロキシフェニルプロピオナートに由来する残留物塊を全部で10,000マイクログラム以下ブルーミングするか、または別の例においては、黒綿布上にペンタエリスリトールテトラキス3-3,5-ジ-tert-ブチル-4-ヒドロキシフェニルプロピオナートに由来する残留物塊を全部で5,000マイクログラム以下ブルーミングするか、または別の例においては、黒綿布上にペンタエリスリトールテトラキス3-3,5-ジ-tert-ブチル-4-ヒドロキシフェニルプロピオナートに由来する残留物塊を全部で1,000マイクログラム以下ブルーミングする。ブルーミングという語は、本明細書で使用される場合、1またはそれ以上の残留物、例えば亜リン酸残留物および酸化亜リン酸残留物、ペンタエリスリトールテトラキス3-3,5-ジ-tert-ブチル-4-ヒドロキシフェニルプロピオナートに由来する残留物塊が、1またはそれ以上の添加材料からフィルムおよび/または製品の外面に移行することを意味する。エチレン系ポリマーポリエチレン組成物は、ポリエチレン組成物の総重量当り90重量パーセントよりも多い、例えば、ポリエチレン組成物の総重量当り95重量パーセントよりも多い、または別の例においては98重量パーセントよりも多い少なくとも1つのポリエチレン系ポリマーを含む。エチレン系ポリマーの密度は、0.890から0.965g/cm3の範囲にあり、例えば0.900から0.950g/cm3の範囲にあり、または別の例においては0.915から0.920g/cm3の範囲にある。この密度は、0.890g/cm3、0.900g/cm3、または0.915g/cm3という下限から0.965g/cm3、0.950g/cm3、0.930g/cm3、または0.920g/cm3という上限までであってもよい。エチレン系ポリマーのメルトインデックスI2は、0.001から100g/10分の範囲にあり、例えば0.01から50g/10分の範囲のメルトインデックスI2であり、または別の例においては0.01から25g/10分の範囲のメルトインデックスI2であり、または別の例においては0.01から10g/10分の範囲のメルトインデックスI2であり、または別の例においては0.01から6g/10分の範囲のメルトインデックスI2であり、または別の例においては0.7から4g/10分の範囲のメルトインデックスI2であり、または別の例においては0.85から4g/10分の範囲のメルトインデックスI2であり、または別の例においては1から4g/10分の範囲のメルトインデックスI2であり、または別の例においては0.7から2.3g/10分の範囲のメルトインデックスI2であり、または別の例においては0.85から2.3g/10分の範囲のメルトインデックスI2であり、または別の例においては1から2.3g/10分の範囲のメルトインデックスI2である。エチレン系ポリマーのメルトフロー比I10/I2は、20未満の範囲にあり、例えば18未満の範囲、または別の例においては16未満の範囲、または別の例においては5.5から10の範囲、または別の例においては7.5から9の範囲、または別の例においては8から10の範囲にある。エチレン系ポリマーの分子量Mwは、50,000から300,000g/モル、例えば50,000から250,000g/モルの範囲にある。エチレン系ポリマーは、20重量パーセント未満の1またはそれ以上のα-オレフィンコモノマーに由来する単位を含む。18重量パーセント未満のすべての値および部分的範囲が本明細書に含まれ、本明細書に開示されている。例えば、エチレン系ポリマーは、15重量パーセント未満の1またはそれ以上のα-オレフィンコモノマーに由来する単位を含むことができ、または別の例において、10重量パーセント未満の1またはそれ以上のα-オレフィンコモノマーに由来する単位を含むことができ、エチレン系ポリマーは、1から20重量パーセントの1またはそれ以上のα-オレフィンコモノマーに由来する単位を含むことができ、または別の例において、1から10重量パーセントの1またはそれ以上のα-オレフィンコモノマーに由来する単位を含むことができる。エチレン系ポリマーは、10モルパーセント未満の1またはそれ以上のα-オレフィンコモノマーに由来する単位を含む。10モルパーセント未満のすべての個別の値および部分的範囲が本明細書に含まれ、本明細書に開示されている。例えば、エチレン系ポリマーは、7モルパーセント未満の1またはそれ以上のα-オレフィンコモノマーに由来する単位を含むことができ、または別の例において、エチレン系ポリマーは、4モルパーセント未満の1またはそれ以上のα-オレフィンコモノマーに由来する単位を含むことができ、または別の例において、エチレン系ポリマーは、3モルパーセント未満の1またはそれ以上のα-オレフィンコモノマーに由来する単位を含むことができ、または別の例において、エチレン系ポリマーは、0.5から10モルパーセントの1またはそれ以上のα-オレフィンコモノマーに由来する単位を含むことができ、または別の例において、0.5から3モルパーセントの1またはそれ以上のα-オレフィンコモノマーに由来する単位を含むことができる。α-オレフィンコモノマーは、一般的に20個以下の炭素原子をもつ。例えば、α-オレフィンコモノマーは、好ましくは3から10個、より好ましくは3から8個の炭素原子をもつことができる。典型的なα-オレフィンコモノマーには、プロピレン、1-ブテン、1-ペンテン、1-ヘキセン、1-ヘプテン、1-オクテン、1-ノネン、1-デセン、および4-メチル-1-ペンテンが含まれるが、これらに限定されない。1またはそれ以上のα-オレフィンコモノマーは、例えば、プロピレン、1-ブテン、1-ヘキセン、および1-オクテンからなる群より、または別の例において、1-ヘキセンおよび1-オクテンからなる群より選択することができる。エチレン系ポリマーは、少なくとも80重量パーセントのエチレン由来単位を含むことができる。少なくとも80重量パーセントのすべての個別の値および部分的範囲が本明細書に含まれ、本明細書に開示されている。例えば、エチレン系ポリマーは、少なくとも82重量パーセントのエチレン由来単位を含むことができ、または別の例において、エチレン系ポリマーは、少なくとも85重量パーセントのエチレン由来単位を含むことができ、または別の例において、エチレン系ポリマーは、少なくとも90重量パーセントのエチレン由来単位を含むことができ、または別の例において、エチレン系ポリマーは、80から99重量パーセントのエチレン由来単位を含むことができ、または別の例において、エチレン系ポリマーは、90から99重量パーセントのエチレン由来単位を含むことができる。エチレン系ポリマーは、少なくとも90モルパーセントのエチレン由来単位を含むことができる。少なくとも90モルパーセントのすべての個別の値および部分的範囲が本明細書に含まれ、本明細書に開示されている。例えば、エチレン系ポリマーは、少なくとも93モルパーセントのエチレン由来単位を含むことができ、または別の例において、エチレン系ポリマーは、少なくとも96モルパーセントのエチレン由来単位を含むことができ、または別の例において、エチレン系ポリマーは、少なくとも97モルパーセントのエチレン由来単位を含むことができ、または別の例において、エチレン系ポリマーは、90から99.5モルパーセントのエチレン由来単位を含むことができ、または別の例において、エチレン系ポリマーは、97から99.5モルパーセントのエチレン由来単位を含むことができる。任意の従来からの重合法を用いて、エチレン系ポリマーを製造することができる。このような従来からの重合法には、1またはそれ以上の従来型反応装置、例えばループ型反応装置、等温反応装置、流動層気相反応装置、撹拌槽型反応装置、バッチ反応装置を、並列、直列、および/またはこれらを組み合わせて用いた溶液重合法、気相重合法、スラリー相重合法、およびこれらを組み合わせたものが含まれるが、これらに限定されない。第一の抗酸化系ポリエチレン組成物は、エチレン系ポリマー100万部当り250から2500重量部の第一の抗酸化系、例えば、エチレン系ポリマー100万部当り350から1500重量部の第一の抗酸化系を含む。第一の抗酸化系は、1またはそれ以上の抗酸化剤を含む。このような1またはそれ以上の抗酸化剤には、ヒンダードフェノールが含まれるが、これに限定されない。このような1またはそれ以上の抗酸化剤には、例えば、IRGANOX商標1076として市販されているオクタデシル-3-3,5-ジ-tert.ブチル-4-ヒドロキシフェニル-プロピオナートCAS002082-79-3、IRGANOX商標1010として市販されているペンタエリスリトールテトラキス3-3,5-ジ-tert-ブチル-4-ヒドロキシフェニルプロピオナートCAS6683-19-8、およびこれらを組み合わせたものが含まれるが、これらに限定されない。第二の抗酸化系ポリエチレン組成物は、エチレン系ポリマー100万部当り500から2500重量部の第二の抗酸化系、例えば、エチレン系ポリマー100万部当り750から1500重量部の第二の抗酸化系を含む。第二の抗酸化系は、[4-2-メチルブタン-2-イルフェニル]x[2,4-ビス2-メチルブタン-2-イルフェニル]3-xリン酸という化学式ただし、式中、x=0、1、2、3またはこれらの組み合せに相当する液体亜リン酸を含む。このような液体亜リン酸抗酸化剤は、例えば、ケムチュラコーポレーションChemturaCorporationからWESTON商標705という商品名で市販されている。中和剤ポリエチレン組成物は、場合により、エチレン系ポリマー100万部当り250から2500重量部の1またはそれ以上の中和剤、例えば、エチレン系ポリマー100万部当り350から1500重量部の1またはそれ以上の中和剤を含むことができる。1またはそれ以上の中和剤には、ステアリン酸カルシウム、ステアリン酸亜鉛、合成ヒドロタルサイト、例えばDHT4A、およびこれらを組み合わせたものが含まれるが、それらに限定されない。付加的成分ポリエチレン組成物は、さらに付加的成分、例えば他のポリマーおよび/または添加剤を含むことができる。このような添加剤には、帯電防止剤、増色剤colorenhancers、染色剤、潤滑剤、充填剤、着色剤、付加的な第一および/または第二の抗酸化剤、加工助剤、UV安定剤、およびこれらを組み合わせたものが含まれるが、それらに限定されない。ポリエチレン組成物は、任意の量の付加的添加剤を含むことができる。ポリエチレン組成物は、例えば、このような添加剤を含むポリエチレン組成物の重量当り約0から約10合計重量パーセントのこのような添加剤を含むことができる。約0から約10重量パーセントまでのすべての個別の値および部分的範囲が本明細書に含まれ、本明細書に開示されている。例えば、ポリエチレン組成物は、0から7合計重量パーセントの付加的添加剤を含むことができ、別の例において、ポリエチレン組成物は、0から5合計重量パーセントの付加的添加剤を含むことができ、または別の例において、ポリエチレン組成物は、0から3合計重量パーセントの付加的添加剤を含むことができ、または別の例において、ポリエチレン組成物は、0から2合計重量パーセントの付加的添加剤を含むことができ、または別の例において、ポリエチレン組成物は、0から1合計重量パーセントの付加的添加剤を含むことができ、または別の例において、本発明のポリエチレン組成物は、0から0.5合計重量パーセントの付加的添加剤を含むことができる。ポリエチレン組成物を製造する方法第一の抗酸化系、第二の抗酸化系、1またはそれ以上の中和剤、および/または1またはそれ以上の付加的成分を、エチレン系ポリマーに、マスターバッチmasterbatchおよびブレンド混合によるなど当業者に公知の任意の方法で加えることができる。エチレン系ポリマーは、第一の抗酸化系、第二の抗酸化系、1またはそれ以上の中和剤、および/または1またはそれ以上の付加的成分に対するマスターバッチを形成させるためのポリマー担体として有利に使用することができる。フィルムおよび該フィルムを製造する方法本発明のポリエチレン組成物は、フィルム用途に適している。本発明のポリエチレン組成物を含むフィルムは、改良された予想外の性質を有し、例えば、本発明のポリエチレン組成物を含むフィルムは、黒綿布上に全部で1000マイクログラム以下の亜リン酸および酸化亜リン酸の残留物塊をブルーミングするか、または別の例においては、黒綿布上に全部で750マイクログラム以下の亜リン酸および酸化亜リン酸の残留物塊をブルーミングする。さらに、本発明のポリエチレン組成物を含むフィルムは、黒綿布上にペンタエリスリトールテトラキス3-3,5-ジ-tert-ブチル-4-ヒドロキシフェニルプロピオナートに由来する残留物塊を全部で10,000マイクログラム以下ブルーミングするか、または別の例においては、黒綿布上にペンタエリスリトールテトラキス3-3,5-ジ-tert-ブチル-4-ヒドロキシフェニルプロピオナートに由来する残留物塊を全部で5,000マイクログラム以下ブルーミングするか、または別の例においては、黒綿布上にペンタエリスリトールテトラキス3-3,5-ジ-tert-ブチル-4-ヒドロキシフェニルプロピオナートに由来する残留物塊を全部で1,000マイクログラム以下ブルーミングする。ブルーミングという語は、本明細書で使用される場合、1またはそれ以上の残留物、例えば亜リン酸残留物および酸化亜リン酸残留物、ペンタエリスリトールテトラキス3-3,5-ジ-tert-ブチル-4-ヒドロキシフェニルプロピオナートに由来する残留物塊が、1またはそれ以上の添加材料からフィルムおよび/または製品の外面に移行することを意味する。応用する場合、本発明のポリエチレン組成物または1またはそれ以上の他のポリマーとのその混合物を用いてフィルムを製造することができる。このようなフィルムには、透明clarity収縮性フィルム、コレーション収縮性フィルム、キャストストレッチフィルム、サイレージ用silageフィルム、伸縮性フーダーhooderフィルム、封止剤、直立ポーチ用standuppouchフィルム、ライナーフィルム、機械方向に配向されたフィルム、およびおむつのバックシートが含まれるが、これらに限定されない。異なった方法を用いて、このようなフィルムを製造することも可能である。適した変換技術には、インフレーションフィルム成形法、キャストフィルム法、テンターフレーム法、ダブルバブル法、例えば一部架橋型もしくは非架橋型の垂直式もしくは水平式の製袋充填密封法formfillandsealprocessが含まれるが、これらに限定されない。このような技術は一般に周知されている。一つの実施形態において、この変換技術はキャストフィルム法を含むが、これに限定されない。本発明に係るフィルムは、少なくとも一つのフィルム層、例えば、本発明のポリエチレン組成物もしくはこれと1またはそれ以上の他のポリマーとの混合物を含む単層フィルム、またはキャスト法、インフレーション法、カレンダー法、または押出コーティング法によって調製された多層フィルム中に、本発明のポリエチレン組成物もしくはこれと1またはそれ以上の他のポリマーとの混合物を含む少なくとも一つの層を含むことができる。多層フィルム構造中で、本発明のフィルム、すなわち本発明のポリエチレン組成物もしくはこれと1またはそれ以上の他のポリマーとの混合物を含む少なくとも一つの層は、内部層、接触層、または外部層であってもよい。本発明のポリエチレン組成物もしくはこれと1またはそれ以上の他のポリマーとの混合物は、透明収縮性フィルム、コレーション収縮性フィルム、キャストストレッチフィルム、サイレージ用フィルム、伸縮性フーダーフィルム、封止剤、直立ポーチ用フィルム、ライナーフィルム、機械方向に配向されたフィルム、およびおむつのバックシートが含まれるが、これらに限定されない、さまざまなフィルムにおいて使用することができる。本発明に係るフィルムは任意の厚さをもつことができる。例えば、本発明に係るフィルムの厚さは0.05から10ミルmilsの範囲であってもよく、または別の例において、0.3から10ミルの厚さであり、または別の例において、0.3から2ミルの厚さであってもよく、または別の例において、0.3から1.2ミルの厚さであってもよい。以下の実施例は、本発明を例示するものであって、本発明の範囲を制限することを意図するものではない。本発明の実施例では、本発明のポリエチレン組成物が、キャスト押出されてフィルムになる場合には、該ポリエチレン組成物は、全部で10,000マイクログラム以下の亜リン酸および酸化亜リン酸の残留物塊を、フィルム押出成形機の冷却ロール上にプレートアウトさせる一方、本発明のポリエチレン組成物を含むフィルムは、全部で1000マイクログラム以下の亜リン酸および酸化亜リン酸の残留物塊を、黒綿布上にブルーミングさせることを実証する。本発明組成物1本発明組成物1は、aダウケミカル社TheDowChemicalCompanyによって提供された、190°Cおよび2.16kgにおいて、ASTMD-792によって測定した密度がおよそ0.917g/cm3であり、ASTMD-1238によって測定したメルトインデックスI2がおよそ2.3g/10分である、およそ99.8重量パーセントのエチレン/1-オクテンコポリマー;b0.045重量パーセントの第一の抗酸化系0.025重量パーセントのIRGANOX1076、および0.020重量パーセントのIRGANOX1010;c0.10重量パーセントの第二の抗酸化系液体WESTON705;およびd0.05重量パーセントの中和剤DHT4Aを含む。本発明組成物1は、本発明フィルム1に形成されて、プレートアウト特性について評価が行われた。これらのプレートアウト特性が表2に報告されている。比較用組成物A比較用組成物Aは、a190°Cおよび2.16kgにおいて、ASTMD-792によって測定した密度がおよそ0.917g/cm3であり、ASTMD-1238によって測定したメルトインデックスI2がおよそ2.3g/10分である、ダウケミカル社からDOWLEX商標2247Gという商品名で市販されている、およそ99.8重量パーセントのエチレン/1-オクテンコポリマー;b0.045重量パーセントの第一の抗酸化系0.025重量パーセントのIRGANOX1076、および0.020重量パーセントのIRGANOX1010;c0.10重量パーセントのIRGAFOS168;およびd0.05重量パーセントの中和剤DHT4Aを含む。比較用組成物Aは、比較用フィルムAに形成されて、プレートアウト特性について、以下の手順にしたがって評価が行われた。これらのプレートアウト特性が表2に報告されている。本発明組成物2本発明組成物2は、aダウケミカル社TheDowChemicalCompanyによって提供された、190°Cおよび2.16kgにおいて、ASTMD-792によって測定した密度がおよそ0.917g/cm3であり、ASTMD-1238によって測定したメルトインデックスI2がおよそ2.3g/10分である、およそ99.8重量パーセントのエチレン/1-オクテンコポリマー;b0.045重量パーセントの第一の抗酸化系0.025重量パーセントのIRGANOX1076、および0.020重量パーセントのIRGANOX1010;c0.10重量パーセントの第二の抗酸化系液体WESTON705;およびd0.08重量パーセントの2種類の中和剤0.05重量パーセントのDHT4Aおよび0.03のステアリン酸カルシウムを含む。本発明組成物2は、本発明フィルム2に形成されて、プレートアウト特性について、以下の手順にしたがって評価が行われた。これらのプレートアウト特性が表3に報告されている。比較用組成物B比較用組成物Bは、a190°Cおよび2.16kgにおいて、ASTMD-792によって測定した密度がおよそ0.917g/cm3であり、ASTMD-1238によって測定したメルトインデックスI2がおよそ4.0g/10分である、ダウケミカル社からELITE商標5230Gという商品名で市販されている、およそ99.8重量パーセントのエチレン/1-オクテンコポリマー;b0.045重量パーセントの第一の抗酸化系0.025重量パーセントのIRGANOX1076、および0.020重量パーセントのIRGANOX1010;c0.10重量パーセントのIRGAFOS168;およびd0.08重量パーセントの2種類の中和剤0.05重量パーセントのDHT4Aおよび0.03のステアリン酸カルシウムを含む。比較用組成物Bは、比較用フィルムBに形成されて、プレートアウト特性について、以下の手順にしたがって評価が行われた。これらのプレートアウト特性が表3に報告されている。本発明フィルム1-2および比較用フィルムA-B以下の方法にしたがって本発明組成物1および2ならびに比較用組成物A-Bを、それぞれ本発明フィルム1、本発明フィルム2、比較用フィルムA、および比較用フィルムBに変換させた。本発明フィルム1-2および比較用フィルムA-Bを、これらのブルーミング特性について評価した。これらの特性は表2および3に報告されている。イーガンデービススタンダード社EganDavisStandard製の空冷式の3台の2-1/2の、および2台の2のL/D比30:1のMAC押出成形機からなる5層のイーガンデービススタンダード社製共押出フィルムライン上でフィルムを製造する。すべての押出成形機には、中性能moderateworkDSBデービススタンダードバリア型スクリューが付いている。CMR2000マイクロプロセッサが操作を監視し制御する。押出成形過程を、ブレーカプレートの前後、および各バレル上の4つのヒーター区域の前後、アダプタおよびブロックの一つずつの前後、およびダイス上の2つの区域の前後に置かれた圧力変換装置によって監視する。このマイクロプロセッサは、押出成形機のRPM、FLA、馬力、変化量、ライン速度、ドローdraw、一次および二次の冷却ロール温度、ゲージ偏差gaugedeviation、層比率layerratio、変化量/RPM、および各押出成形機の溶融温度も追跡する。機器仕様書は、クロエレン社Cloeren製の5層二重平面型フイードブロックおよびクロエレン社製36エピクIIEpichIIオートゲージ5.1ダイスを含む。一次冷却ロールは、艶消し仕上げになっており、放出特性が向上するよう40O.D.x40の長さで、30-40RMS表面仕上げされている。二次冷却ロールは、20O.D.x40の長さで、繊維web追跡が向上するよう2-4RMS表面をもつ。一次冷却ロールも二次冷却ロールも、冷却約10°Cの水循環をもち、それによって急冷をもたらす。ゲージ厚用のNDCベータゲージセンサー、および必要ならば自動ゲージ制御がある。変化量は、各ホッパー上に重力測定による制御のためのロードセルをもつ5台のバロンBarron秤量ホッパーによって測定する。試料は、センターウィンド自動ロール切り替えcenterwindautomaticrollchangeoverおよびスリッターステーションslitterstationをもつ3I.D.コア上のホライゾン社Horizonの二位式シングルターレットワインダーtwopositionsingleturretHorizonwinder上で仕上げられる。このラインについての最大押出量は、1時間当り600ポンドであり、最大ライン速度は1分当り900フィートである。以下の条件が試料調製に用いられた。これらの条件は、冷却ロールプレートアウトの量が増加して生じるよう処理したときに、通常最大量のずり応力sheerstressを生じさせる。プレートアウト測定のための試料採取フィルムの押出を始める前に、ガラスクリーナを用いて冷却ロールおよびプレートアウトロールを念入りに掃除する。プレートアウトロールは、冷却ロールに接触すると、プレートアウト付着物を冷却ロールから除去することができるゴム製のロールである。プレートアウトロールは、押出成形が始まる前に冷却ロールを掃除するためにのみ嵌め込まれた。冷却ロールをまずきれいにした後、プレートアウトロールを外す。押出成形機が始動し、処理条件が定常状態で出揃ったところで、冷却ロールの付着物を3時間形成させる。プレートアウトの試料を冷却ロールから回収するには、一枚の黒綿布で覆われたゴム製研磨用ブロックを用いる。研磨用ブロックと布を取り、冷却ロールの背面に押し付けて冷却ロール付着物すなわちプレートアウトを回収する。そして、研磨用ブロックと布を、試料採取時間である1分間、冷却ロールの幅一杯に動かす。プレートアウト測定のための残留物分析黒布をビンの中に入れ、適量のイソプロパノールを加えて湿らせ、布全部から残留物を抽出する。イソプロパノールの容量を記録した後、試料を15分間超音波破砕して残留物を溶解させる。この抽出物を液体クロマトグラフィーによって直接分析し、亜リン酸、酸化亜リン酸および存在する他の一次抗酸化剤を分離および定量する。ステアリン酸が存在する場合には、1.0mLのイソプロパノール溶液を蒸発させて乾燥させた後、0.9mLのアセトニトリルを加え、さらに99N-O-ビストリメチルシリルトリフルオロアセトアミド1トリメチルクロロシランの混合液0.1mLを加える。この混合物を1時間静置した後、ガスクロマトグラフィーGCで分析してステアリン酸を定量する。ブルーミング測定のための試料採取0.8ミルの単層フィルムロール試料をブルーミング試験のために集める。少なくとも長さ1500フィートのフィルムロールをキャストラインから回収して、オーブン内に40°Cで4週間寝かせておく。寝かせ期間の後、ブルーミングを調べる前にフィルムロールを24時間冷却する。フィルムロールを巻き戻し装置メイク-ジョンアンドデューゼンベリMakeJohnandDusenbery上で巻き戻しにかける。この試験では、黒綿布を巻き取り装置のガイドロールの一つに上に結びつける。このロールを定常状態に保ち、巻き戻し操作の間、フィルムにこのロールの上を通らせる。およそ50ft/分の速度で1,500フィート長のフィルムを巻き戻す。黒布をガイドロールから取り出して分析に回す。ブルーミング測定のための残留物分析黒布をビンの中に入れ、適量のイソプロパノールを加えて湿らせ、布全部から残留物を抽出する。イソプロパノールの容量を記録した後、試料を15分間超音波破砕して残留物を溶解させる。この抽出物を液体クロマトグラフィーによって直接分析し、亜リン酸、酸化亜リン酸および存在する他の一次抗酸化剤を分離および定量する。または、残留物の量が少ない場合には、液体クロマトグラフィーを行う前に、一部のイソプロパノールを蒸発させてイソプロパノール抽出液を濃縮する。試験方法試験方法は以下のものを含む:密度密度g/cm3は、ASTM-D792-03すなわち方法Bによって、イソプロパノール中で測定される。標本は、測定前に熱平衡に到るよう23°Cにて8分間イソプロパノール浴槽中で調整した後、成形1時間内に測定する。標本を、ASTMD-4703-00AnnexAによって、約190°Cの初期加熱時間5分間、および手順Cにしたがって15°C/分の冷却速度で圧縮成形する。この標本をプレス機の中で45°Cに冷却し、手で触れて冷たくなるまで冷却し続ける。メルトインデックスメルトインデックスI2は、ASTMD-1238により、190°C/2.16kgという条件で測定し、10分間に溶出される量をグラム単位で記録するreported。I10は、ASTMD-1238により、190°C/10kgという条件で測定し、10分間に溶出される量をグラム単位で記録するreported。本発明は、本発明の精神および本質的な特性から逸脱することなく、別の形態で具体化することも可能である。したがって、発明の範囲を示すものとしては、上記の明細書ではなく、添付の特許請求の範囲を参照されたい。"